СПОСОБ ПЕРЕРАБОТКИ ЗОЛОТОСОДЕРЖАЩИХ, В ТОМ ЧИСЛЕ УГЛЕРОДСОДЕРЖАЩИХ, ПИРИТ-АРСЕНОПИРИТНЫХ УПОРНЫХ КОНЦЕНТРАТОВ ДЛЯ МАКСИМАЛЬНО ПОЛНОГО ИЗВЛЕЧЕНИЯ ЗОЛОТА

1. Способ переработки золотосодержащих, в том числе углеродсодержащих, пирит-арсенопиритных упорных концентратов для максимально полного извлечения золота, характеризующийся нагревом концентрата в бескислородной атмосфере при температуре выше 650°C для перевода мышьяка в нетоксичное состояние, отличающийся тем, что на первом этапе производят кратковременный до 5 минут непрерывный пиролиз концентрата во вращающейся трубчатой печи в тонком слое при температуре 650-800°C в неокислительной среде для перевода мышьяка арсенопирита в нетоксичное состояние в виде аурипигмента; в этот же этап производят утилизацию избыточной газообразной самородной серы, образующейся при перекристаллизации золотоносных пирита и арсенопирита в пирротин; на втором этапе переработки руд осуществляют автоклавное окисление вновь образованного пирротина в растворенное состояние с полным высвобождением благородных металлов в пористый кек для их последующего эффективного извлечения с помощью цианидов натрия или гравитационным методом; на фильтре получают укрупненное золото после автоклавного разложения пирротина.
2. Способ по п. 1, отличающийся тем, что серу и аурипигмент конденсируют в специальном сборнике с последующей утилизацией или использованием в качестве сырья для дальнейшей переработки.
3. Способ по п. 1 или 2, отличающийся тем, что процесс пиролиза ведут во вращающейся трубчатой печи, подогреваемой снаружи в тонком слое, с обеспечением контроля времени и температуры процесса.